下記の化学式1で表示されるジイモニウム系化合物。化学式1上記化学式1で、R1ないしR8は、それぞれ独立的に、水素原子H、置換または非置換された炭素数1ないし10のアルキル基、又は、置換または非置換された炭素数6ないし14のアリール基であり、nは0または1である。請求項1に記載のジイモニウム系化合物を含むことを特徴とする近赤外線吸収フィルター。したがって、本発明の目的は、近赤外線領域特に、750ないし1100nmの波長で広くて均一な吸光効率を表し、可視光領域400ないし750nmの波長では優れた透過特性を表し、耐久性および耐候性に優れた、ジイモニウム系化合物を提供することにある。また、本発明の目的は、化合物の構造内にフッ素原子を含まない親環境的なジイモニウム系化合物を提供することにある。また、本発明の他の目的は、近赤外線吸収色素として、1種または2種のジイモニウム系化合物を含む近赤外線吸収フィルターを提供することにある。前記目的を達成するために、本発明は、下記の化学式1で表示されるジイモニウム系化合物を提供する。化学式1上記化学式1で、R1ないしR8は、それぞれ独立的に、水素原子H、置換または非置換された炭素数1ないし10のアルキル基、又は、置換または非置換された炭素数6ないし14のアリール基であり、nは0または1である。さらに、本発明は、前記ジイモニウム系化合物を含む近赤外線吸収フィルターを提供する。本発明によるジイモニウム系化合物は、ジイモニウム系近赤外線吸収物質固有の光学特性、つまり近赤外線領域特に、750ないし1100nmの波長で広くて均一な吸光効率を表し、可視光領域400ないし750nmの波長では優れた透過特性を表し、耐久性および耐候性にも優れており、化合物の構造中にフッ素原子を含まないので、親環境的な住宅および自動車用の近赤外線吸収物質として有用である。以下、本発明を詳しく説明する。本発明によるジイモニウム系化合物は、下記の化学式1で表示される。化学式1上記化学式1で、R1ないしR8は、それぞれ独立的に、水素原子H、置換または非置換された炭素数1ないし10、好ましくは炭素数1ないし6のアルキル基、置換または非置換された炭素数6ないし14、好ましくは6ないし10のアリール基、例えば、置換または非置換されたフェニル基であり、nは0または1である。ここで、前記R1ないしR8の置換基としては、炭素数1ないし5のアルキル基、フッ素を除くハロゲン基などを例示することができる。本発明によるジイモニウム系化合物は、公知のジイモニウム系化合物の製造方法により製造でき、例えば、下記の実施例に示す製造方法を応用して製造することができる。本発明によるジイモニウム系化合物は、近赤外線領域特に、750ないし1100nmの波長で広くて均一な吸光効率を表し、可視光領域400ないし750nmの波長では光に対する吸収が低くて、優れた透過特性を示す。特に、陰イオン物質の熱的安定性が非常に高く、化合物中にフッ素原子を含まないので、フッ酸の発生による環境問題および耐久性の問題が発生しない。また、前記ジイモニウム系化合物は単一物質としても近赤外線領域で広い吸収を有するので、近赤外線吸収フィルターの製造の際、単一または2種の化合物の混合物で十分な近赤外線吸収を得ることができ、それにより、各ジイモニウム系化合物とバインダー素材間の相溶性およびジイモニウム系化合物間の相溶性の低下が改善される。本発明によるジイモニウム系化合物は、通常の方法により、近赤外線吸収フィルターの色素として、近赤外線吸収フィルターの製造に用いることができる。近赤外線吸収フィルターの用途に適した高分子樹脂バインダー素材としては、ポリメチルメタクリレート、ポリエステル、ポリカーボネート、ポリウレタンなど、大部分の透明な高分子樹脂が用いられるが、各用途により要求される耐熱性、耐環境性などの条件に適した素材が用いられる。近赤外線吸収フィルターは、前記近赤外線吸収色素を溶媒に溶解させ、これを前記高分子樹脂にコーティングして製造でき、前記溶媒としては、メチルエチルケトン、テトラヒドロフラン、クロロホルム、トルエンなどの多様な溶媒が用いられる。以下、実施例および比較例を通して本発明をさらに詳しく説明する。下記の実施例は、本発明を例示するためのものであって、本発明の範囲が下記の実施例によって限定されるものではない。実施例1:ジイモニウム系化合物N、N、N’、N’-テトラキスp-ジイソブチルアミノフェニル-p-フェニレンジイモニウムの製造還流装置が設けられた3口フラスコにN、N、N’、N’-テトラキス4-アミノフェニル-1、4-フェニレンジアミン12g、イソブチルブロマイド40gおよび重炭酸ナトリウム18gを入れ、N-メチルピロリドン30gを投入した後、混合物を80°Cで9時間攪拌しながら反応させた。反応終了後、そのフラスコにジクロロメタン300gと水1Lを投入し、30分間攪拌した。攪拌終了後、層分離されたジクロロメタン層を真空蒸留器で蒸留して、N、N、N’、N’-テトラキスp-ジイソブチルアミノフェニル-p-フェニレンジアミン粗反応物30gを得た。還流装置が設けられた3口フラスコに前記粗反応物30gを入れ、リチウムビスオキサレートボレート15g、ジクロロメタン150gおよびエタノール60gを入れた後、混合物を2時間還流させた。次に、過硫酸ナトリウム10gと水200gを追加し、2時間還流させた。還流終了後、前記反応フラスコにジクロロメタン250gと水300gをさらに投入し、層分離されたジクロロメタン層を真空蒸留器で蒸留して、ジイモニウム系化合物であるビスオキサレートボレートN、N、N’、N’-テトラキスp-ジイソブチルアミノフェニル-p-フェニレンジイモニウムbisoxalatoborateN、N、N’、N’-tetrakisp-diisobutylaminophenyl-p-phenylenediimonium10gを得た。実施例2:ジイモニウム系化合物ビスマロネートボレートN、N、N’、N’-テトラキスp-ジイソブチルアミノフェニル-p-フェニレンジイモニウムの製造前記実施例1と同様な方法で得られたN、N、N’、N’-テトラキスp-ジイソブチルアミノフェニル-p-フェニレンジアミン30gとリチウムビスマロネートボレート15g、ジクロロメタン150gおよびイソブタノール60gを入れて2時間還流させた後、過硫酸ナトリウム10gと水200gを追加し、2時間還流させた。還流終了後、前記反応フラスコにジクロロメタン250gと水300gをさらに投入し、層分離されたジクロロメタン層を真空蒸留器で蒸留して、ジイモニウム系化合物であるビスマロネートボレートN、N、N’、N’-テトラキスp-ジイソブチルアミノフェニル-p-フェニレンジイモニウムbismalonatoborateN、N、N’、N’-tetrakisp-diisobutylaminophenyl-p-phenylenediimonium8gを得た。比較例1:ジイモニウム系化合物ビストリフルオロメタンスルホニルイミドN、N、N’、N’-テトラキスp-ジイソブチルアミノフェニル-p-フェニレンジイモニウムの製造前記実施例1と同様な方法で得られたN、N、N’、N’-テトラキスp-ジイソブチルアミノフェニル-p-フェニレンジアミン30gとリチウムビストリフルオロメタンスルホニルイミド15g、ジクロロメタン150gおよびエタノール60gを入れて2時間還流させた後、過硫酸ナトリウム10gと水200gを追加し、2時間還流させた。還流終了後、前記反応フラスコにジクロロメタン250gと水300gをさらに投入し、層分離されたジクロロメタン層を真空蒸留器で蒸留して、ジイモニウム系化合物であるビストリフルオロメタンスルホニルイミドN、N、N’、N’-テトラキスp-ジイソブチルアミノフェニル-p-フェニレンジイモニウムbistrifluoromethanesulfonylimideN、N、N’、N’-tetrakisp-diisobutylaminophenyl-p-phenylenediimonium10gを得た。比較例2:バナジルフタロシアニン化合物の製造還流装置が設けられた3口フラスコに3、4、5、6-テトラフルオロフタロニトリル10g、チオフェノール10gおよびフッ化カリウム7gを入れて、溶媒としてアセトニトリル30mlを投入した後、混合物を常温で12時間攪拌しながら反応させた。反応終了後、その反応液に2、6-ジメチルフェノール7gとフッ化カリウム4gを投入し、8時間還流させた。反応終了後、その溶液を真空蒸留器で蒸留した。このように得られた粗反応物20gを、還流装置が設けられた3口フラスコに入れ、バナジウムトリクロライド2g、1-オクタノール2gおよびベンゾニトリル30gと共に8時間還流させた。反応終了後、その溶液は真空蒸留器で蒸留され、バナジル酸化バナジウムフタロシアニン系VOPc:Oxo-VanadiumPhthalocyanine前駆体化合物VOPcPhS8{2、6-CH32PhO}4F4を収得した。前記バナジルフタロシアニン系化合物前駆体10gとシクロヘキシルアミン50mlを、還流装置が設けられた3口フラスコに入れて、60°Cで8時間反応させた。反応終了後、反応液を真空濃縮して、下記の化学式2で表示されるバナジルフタロシアニン化合物VOPcPhS8{2、6-CH32PhO}4C6H11NH4Ph=phenyl;下記の化学式2のA2、A3、A6、A7、A10、A11、A14およびA15がPhSであり;A1、A5、A9およびA13が{2、6-CH32PhO}であり;A4、A8、A12およびA16がC6H11NHであるを得た。化学式2実験例:UV/VISスペクトル分析前記実施例1、実施例2、比較例1および比較例2で製造されたジイモニウム系化合物およびバナジルフタロシアニン化合物を、トルエンにそれぞれ希釈し、UV/VISスペクトルを測定した。実施例1、実施例2および比較例1のジイモニウム系化合物の最大吸収波長は1000nm以上であり、比較例2のバナジルフタロシアニン化合物の最大吸収波長は932nmであった。また、実施例1、比較例1および比較例2で製造されたジイモニウム系化合物およびバナジルフタロシアニン化合物のUV/VIS吸収スペクトルを図1に示す。前記実施例および図1から、本発明によるジイモニウム系化合物は、化合物の構造中にフッ素原子Fを含まないので、フッ酸の発生による環境問題および耐久性の問題が発生しないことが分かり、その化合物が、比較例2で製造されたバナジルフタロシアニン化合物に比べて、近赤外線領域特に、750ないし1100nmの波長で広くて均一な吸光効率を表し、可視光領域400ないし700nmの波長では優れた透過特性を表すことが分かる。